СПЛАВ НА ОСНОВЕ ЗОЛОТА
GOLD-BASE ALLOY

Изобретение относится к области металлургии и касается производства сплавов на основе золота, которые могут быть использованы для изготовления ювелирных изделий, наградных знаков, монет.
Известен сплав на основе золота, содержащий мас.%: золото 15,0-50,0; серебро 20,0-50,0; палладий 20,0-50,0; платина 5,0-20,0; индий или олово 2,0-10,0, рутений или родий или иридий 0-2,0 [1].
Задачей изобретения является повышение прочности сплава на основе золота.
Технический результат достигается тем, что в сплаве на основе золота, содержащем серебро, палладий, платину, индий, олово, рутений, родий, иридий, компоненты находятся при следующем соотношении, мас.%: серебро 13,0-15,0; палладий 1,0-2,0; платина 23,0-25,0; индий 0,5-0,7; олово 0,5-0,7; рутений 0,5-0,7; родий 0,5-0,7; иридий 0,5-0,7; золото - остальное.
В таблице приведены составы сплава на основе золота.
Таблица
Компоненты
Состав, маc. %:
1
2
3
Серебро
13,0
14,0
15,0
Палладий
1.0
1,5
2,0
Платина
23,0
24,0
25,0
Индий
0,7
0,6
0,5
Олово
0,5
0,6
0,7
Рутений
0,7
0,6
0,5
Родий
0,7
0,6
0,5
Иридий
0,7
0,6
0,5
Золото
остальное
остальное
остальное
Предел прочности при растяжении, кг/мм<sup>2</sup>
~60
~60
~60
В составе сплава компоненты проявляют себя следующим образом. Серебро и индий увеличивают пластичность сплава. Палладий, платина, олово, рутений, родий и иридий способствует увеличению твердости и прочности сплава.
Сплав выплавляют в электропечах. Компоненты расплавляют в разогретом тигле и перемешивают. Разливку сплава производят в стальные изложницы.
Источники информации
1. FR 2620133, 1989.